FR 2536014 A1 19840518 FR 8317871 A 19831110 La présente invention est relative à des maté- riaux d'enregistrement conçus pour former des images en couleur par l'utilisation de l'énergie du rayonnement infra- rouge et plus particulièrement à un matériau d'enregistrement sur lequel sont formées des images multicolores à l'aide de rayons infrarouges qui ont des longueurs d'onde différentes. On connaît bien des matériaux d'enregistrement sensibles à la chaleur dans lesquels une matière chromogène et un matériau révélateur de couleur sont faits pour entrer en contact l'un avec l'autre sous l'effet de la chaleur, subir une réaction chromogène et produire des images en couleur. Pour l'enregistrement, on utilise généralement une tête d'en- registrement (tête thermique) pour balayer la couche d'enre- gistrement du matériau sensible à la chaleur, en contact étroit avec celle-ci Cependant, on risque de se heurter à des problèmes avec cette méthode, comme l'usure de la tête, l'adhé- rence de poussières ou de particules analogues sur l'extrémité de la tête et le collage de la tête sur la couche d'enregistre- ment De plus, la méthode ne convient pas pour un enregistre- ment à grande vitesse, parce que la vitesse d'enregistrement dépend de la durée de la libération de chaleur à partir de la tête thermique, tandis qu'il y a une limite à la résolution des images de couleur due à la diffusion de la chaleur A la place de la méthode de balayage par contact utilisant la tête thermique, on a donc proposé diverses techniques d'enregis- trement sans contact, dans lesquelles un rayon laser ou un faisceau lumineux analogue de forte densité d'énergie est employé pour le balayage. D'un autre côté, il y a une demande croissante pour des matériaux d'enregistrement multicolore Par exemple, des matériaux d'enregistrement multicolore sensibles à la chaleur ont été proposés qui, par exemple, comprennent au moins deux systèmes chromogènes, contenant chacun une matière chromogène et un agent révélateur de couleur dans des couches ou sous la forme d'une couche mélangée Ces systèmes sont différenciés par l'association des matériaux composants, de façon à être différents par la température formant la couleur. Le matériau d'enregistrement de ce type est mis en contact avec des éléments de chauffage (par exemple des têtes thermi- ques) qui sont chauffés aux différentes températures, ou bien il est irradié avec des faisceaux laser d'unique longueur d'onde qui diffèrent en puissance, si bien qu'on fait produire des couleurs à des températures différentes par les systèmes chromogènes. De tels matériaux d'enregistrement multicolore sensibles à la chaleur, sont conçus de telle sorte que chaque système formant une couleur reçoit une quantité requise de chaleur et fond ainsi, en effectuant une réaction chromogène entre le matériau chromogène et l'agent révélateur de couleur à l'intérieur du système En conséquence, lorsqu'on provoque la formation d'une couleur dans un système qui devient réactif à une température supérieure, par le moyen d'enregistrement (que ce soit une tête thermique ou un faisceau laser), un autre système qui devient réactif à une température inférieure va produire invariablement sa couleur alors qu'il est chauffé par les moyens d'enregistrement, avant que le système formant une couleur à une température plus élevée ne produise sa couleur En conséquence, il n'est pas possible de produire la couleur propre au système formant une couleur à la température supérieure et un tel matériau d'enregistrement multicolore sensible à la chaleur classique ne donne invariablement qu'un mélange de la couleur du système formant une couleur à une température supérieure et de la couleur du système formant une couleur à une température inférieure Ce phénomène indésirable est dénommé par la suite, "mélange de couleur" Par exemple, dans-le matériau d'enregistrement dichromatique classique, dans lequel le système formant une couleur à température inférieure est prévu à l'origine pour former une couleur rouge et le système formant une couleur à une température supérieure est fait pour former une couleur bleue, la couleur rouge du 2536 O 14 système formant une couleur à une température inférieure peut étre formée par balayage du matériau d'enregistrement à une température inférieure Cependant, lorsque le matériau d'enregistrement est balayé à une température supérieure, non seulement le système formant une couleur à une température supérieure produit sa couleur bleue, mais aussi le système formant une couleur à une température inférieure produit sa couleur rouge, donnant une couleur pourpre ou similaire, qui est un mélange de bleu et de rouge Ainsi il est impossible d'obtenir une image d'enregistrement qui offre un net contraste de couleur. La présente invention a pour objet de fournir un matériau d'enregistrement, dans lequel on peut faire produire une couleur par chaque système formant une couleur, pratiquement sans que cela tende à provoquer la formation d'une couleur par un autre système formant une couleur et qui est donc dépourvu du problème du mélange de couleur. L'objet ci-dessus et d'autres, sont apparents à la suite de la description suivante. La présente invention fournit un matériau d'enregistrement multicolore comprenant un certain nombre de systèmes formant une couleur, contenant chacun un matériau chromogène et un agent révélateur de couleur et conçus pour produire différentes couleurs individuellement, le matériau d'enregistrement multicolore étant caractérisé en ce que chacun des systèmes renferme une substance qui absorbe un faisceau infrarouge de longueur d'onde spécifiée, provoquant la production de sa couleur par le système, mais qui n'absorbe pas substantiellement un faisceau infrarouge de longueur d'onde différente qui provoque la production d'une couleur chez un autre système. La demanderesse a poursuivi'des recherches sur des matériaux d'enregistrement multicolore utilisables avec des faisceaux laser infrarouge servant de sources d'enregis- trement de lumière et dont la longueur d'onde va de 0,8 à p, afin d'obtenir des matériaux d'enregistrement multicolore, dans lesquels la couche d'enregistrement est dépourvue de couleur indésirable et qui produisent différentes couleurs sans problème de mélange de couleur En conséquence, elle a mis au point un système d'enregistrement multicolore reposant sur un concept qui diffère entièrement de celui qui est à la base des matériaux d'enregistrement multicolore sensibles à la chaleur classiques, comprenant un grand nombre de systèmes formant une couleur, qui contiennent chacun un matériau chromogène et un agent révélateur de couleur, chacun étant différent de tout autre système en ce qui concerne la tempé- rature de formation de la couleur Le matériau d'enregistre- ment multicolore conforme à la présente invention comprend un grand nombre de systèmes formant une couleur, contenant chacun une substance qui absorbe un faisceau infrarouge de longueur d'onde spécifiée, provoquant la production de sa couleur par le système, mais qui n'absorbe pratiquement pas un faisceau infrarouge de différente longueur d'onde qui provoque la production d'une couleur par un autre système La subs- tance est dénommée par la suite 'substance absorbant l'infra- rouge" La substance absorbant 19 infrarouge contenue dans chaque système est irradiée avec le faisceau infrarouge de longueur d'onde spécifiée pour provoquer la formation d'une couleur par le seul système Ainsi, conformément à la présente invention, il n'est'pas nécessaire de différencier les systèmes formant une couleur par leur température de formation de couleur, mais on fait absorber ce faisceau infrarouge par la substance absorbant l'infrarouge contenue dans un système particulier et absorbant un faisceau infrarouge de longueur d'onde spécifiée, pour que le système produise sa couleur de façon sélective et limitée Comme la substance absorbant l'infrarouge contenue dans tout autre système n'absorbe prati- quement pas le faisceau infrarouge de longueur d'onde spécifiée, ou même si, absorbant ce faisceau infrarouge, ne libère pas une énergie thermique telle qu'elle provoque une réaction a 5360 i 14 5. chromogène entre le matériau chromogène et l'agent révélateur de couleur, il n'apparaît pratiquement aucune formation de couleur dans le ou les systèmes autres que le système parti- culier En conséquence, le matériau d'enregistrement multi- colore conforme à la présente invention, n'a pas l'inconvénient résidant en ce que, lorsqu'on provoque la formation d'une couleur par un système formant une couleur, on laisse une couleur se former également chez un autre système formant une couleur Ainsi, la présente invention a pour excellent effet d'éviter le problème du mélange de couleur. Ainsi qu'il est déjà indiqué, la présente inven- tion a une caractéristique importante en ce que chaque couche d'enregistrement contient une substance absorbant l'infrarouge, qui absorbe un faisceau infrarouge de longueur d'onde spéci- fiée, choisi parmi un grand nombre de faisceaux infrarouge d'enregistrement de longueur d'onde comprise entre 0,8 et 20 p, mais n'absorbe pratiquement pas les autres faisceaux infra- rouge de longueur d'onde différente Une-telle substance absorbant l'infrarouge peut être un quelconque composé miné- ral ou organique qui présente une absorption relativement forte dans la gamme de longueur d'onde de 0,8 à 20 p environ, de préférence d'environ 9 à 11 p, à la condition que la longueur -d'onde d'absorption corresponde à la longueur d'onde du fais- ceau laser infrarouge utilisé pour l'enregistrement Des exemples de substances utiles absorbant l'infrarouge sont donnés ci-après - (i) Composés minéraux Oxyde d'aluminium et oxydes de métaux analogues; hydroxydes d'aluminium, de magnésium et de métaux analogues minéraux de type silicate comme le groupe de l'olivine, comprenant l'olivine, le groupe du grenat comprenant l'alman- dine et la spessartine, le groupe du pyroxène comprenant l'enstatite, le groupe de l'amphibole comprenant la trémolite et l'actinolite, le groupe du mica comprenant la muscovite et le biotite, le-groupe di feldspath comprenant l'oligoclase et l'anorthite, le groupe de la silice minérale comprenant le quartz et la cristobalite, des argiles comprenant la kaoli- nite et la mnontmorillonite, etc; le silicate;de zinc, le silicate de magnésium, le silicate de calcium, le silicate de baryum, et des silicates analogues; le phosphate de zinc, et phosphates analogues; le titranitrure de trisilicium, le nitrure de bore et des nitrures analogues; le sulfate de baryum, calcium, strontium et des sulfates similaires; le carbonate de calcium, baryum magnésium, zinc et des carbo- nates similaires; et du nitrate de potassium et des nitrates similaires. (ii) Composés organiques Phosphates de triphényl, phosphate de 2-éthyl- hexyldiphényle, acétate de furfuryle, bis( 1-thio-2-phénolate)- nickel-tétrabutylammonium, bis ( 1-thio-2-naphtolate)-nickel- tétrabutylammonium, iodure de 1,1 -diéthyl-4, 4 '-quinocarbo- cyanine, iodure de 11 '-diéthyl-6,6 '-dichloro-4,4 '-quino- tricarbocyanine, etc Parmi ces substances absorbant l'infrarouge, des composes minéraux sont préférables qui présentent généralement une étroite bande d'absorption et ne nuisent donc pas à la formation de couleur des autres systèmes formant une couleur. Parmi les composés minéraux, les silicates peuvent être calcinés pour accroître leur cristallinité, si cela est désiré. D'utiles substances absorbant l'infrarouge peu- vent aussi être utilisables en tant que matières chromogènes ou matériaux révélateurs de couleur donnés ci-après. Parmi ces substances absorbant l'infrarouge on préfère particulièrement celles qui offrent un coefficient d'absorption d'au moins 102/cm, tel que mesuré à la concentra- tion de 1 % en poids dans du bromure de potassium, pour le rayon laser de longueur d'onde spécifiée à utiliser, puisqu' elles fournissent une sensibilité d'enregistrement améliorée. Conformément à la présente inventions la subs- tance absorbant l'infrarouge est utilisée sous une forme pulvérisée en une poudre par un broyeur à cylindres, à choc ou autre Lorsque cela est requis, la poudre est plus fine- ment pulvérisée par un moulin -à sable ou similaire Plus la dimension de la particule de poudre est petite et plus élevé sera l'effet d'amélioration de la sensibilité, si bien que la dimension particulaire va de préférence jusqu'à 10 p environ et plus avantageusement jusqu'à environ 5 p La quan- tité de substance absorbante à utiliser varie, par exemple, avec l'intensité de la lumière laser infrarouge devant être employée et ne peut donc pas être déterminée de façon précise. En général, elle est au moins d'environ 3 =% en poids par rapport aux solides totaux de la couche d'enregistrement. Cependant, la substance absorbant l'infrarouge, si elle est utilisée en une quantité trop excessive, risque de donner une densité de couleur réduite, si bien que la quantité est ajustée de -préférence dans la gamme allant de 3 à 90 % en poids environ, et plus avantageusement de 10 à % environ en poids. Afin de rendre les couches d'enregistrement clairement distinctes en ce qui concerne la couleur formée, il est désirable d'utiliser des substances absorbant l'infra- rouge en une combinaison telle que la longueur d'onde d'ab- sorption à utiliser pour l'enregistrement diffère d'au moins 0,2 p de substance à substance. -25 Les systèmes formant une couleur devant être utilisés conformément à la présente invention, ne sont pas particulièrement limités, à condition que le matériau chromogène et le matériau révélateur de couleur dans ceuxci, se trouvent en une association telle qu'ils puissent être mis en contact l'un avec l'autre sous l'effet de la chaleur et subir une réaction chromogène Des exemples d'associations utiles sont la combinaison d'un colorant basique peu coloré-ou incolore et d'une matière acide organique ou minérale et la combinaison du stéarate ferrique o d'un sel métallique similaire d'un acide gras supérieur et de l'acide fallique ou d'un phénol analogue La présente invention est aussi applicable à divers matériaux d'enregistrement sensibles à la chaleur, dans lesquels un composé diazonium, un agent de couplage et une substance basique sont utilisés en association, pour former thermiquement des images (enregistrements) de couleur, et de plus, applicable à des matériaux d'enregistrement dans lesquels le matériau chromogène produit une couleur sous l'action, par exemple, d'un radical dérivé d'une substance absorbant l'infrarouge sans entraîner un notable changement thermique. Lorsque la substance absorbant l'infrarouge spécifique utile pour la présente invention, est utilisée pour la combinaison d'un colorant basique et d'une matière acide parmi d'autres associations, la substance fournit un remarquable effet d'amélioration de la sensibilité d'enregis- trement et également d'inhibition de la formation indésirée de couleur, ou de ce qu'on nomme le voile de la couche d'enregistrement avant utilisation Ainsi, la combinaison mentionnée ci-dessus est utilisée de façon toute préférable. Des exemples de colorants basiques peu colorés ou incolores utiles, sont ceux qui sont déjà connus et comprennent: Des colorants à base triarylméthane, par exemple: 3,3-bis(p-diméthylaminophényl)-6diméthylaminophtalide, 3,3-bis(p-diméthylaminophényl)phtalide, 3-(p-diméthylamino- phényl)-3-( 1,2-diméthylindole-3-yl)phtalide, 3-(p-diméthylami- nophényl)-3-( 2-méthylindole-3-yl)-phtalide, 3,3-bis( 1,2- diméthylindole-3-yl)-5-diméthylaminopht-alide, 3,3-bis( 1,2- diméthylindole-3-yl)-6-diméthylaminophtalide, 3,3-bis( 9- éthylcarbazole-3-yl)-6-diméthylaminophtalide, 3,3-bis( 2- phénylindole-3-yl)-6-diméthylaminophtalide, 3-p-diméthylamino- phényl-3-( 1-méthylpyrrole-3-yl)-6-diméthylaminophtalide, etc. Des colorants à base de diphénylméthane, par exemple: éther benzylique de 4,4 '-bis-diméthylaminoben- zhydryle, N-halophényl-leucoauramine, N-2, 4, 5-trichlorophényl- leucoauramine, etc. Z 536 C 14 Des col-orants à base thiazine, par exemple bleu de benzoylleucomnéthylène, bleu de p-nitrobe nzoyl leuco méthylène, etc Des colorants à base spiro, par exemple 3-méithyl-spiro d inaphtopyrane, 3éthyl-spiro-dinaphtopyrane, 3-phényl-spiro-dinaphtopyrane,; 3-benzylspiro dinaphtopyrane, 3-méthyl-naphto ( 6 -méthoxybenzo) spiropyrane, 3-propyl-spiro- dibenzopyrane, etc Des colorants à-base lactame, par exemple rhodamine-Banilinolactame, rhodamine (p-nitroanilino) lactame, rhodaxnine 3,6-dimnéthoxyfluorane, 3, 6-diéthoxyfluorane, 3,6-dibutoxyfluo- ranle, 3-dimnéthylamino-7-méthoxyfluorane, 3-di-éthylamino-6- méthoxyfluorane, 3-diéthylamnino-7-méthoxyfluorane, 3-diéthy lamino-7-chlorofluorane, 3-diéthylaminno 76-mnéthyl-7 chloro- f luorane, 3-diéthylamiino-6, 7-diméthylfluorane, 3 (N-éthyl-p- toluidino) -7-mnéthylfluorane, 3-diéthylamnino-7 (N-acétyl-N- mnéthylamino) -fluorane, 3-diéthylani-no-7-N-méthylaminofluorane, 3-diéthylamino-7-dibenzylaminofluorane, 3-diéthylamino-5- mêéthyl-7-dibenzylaminofluorane, 3-diéthylamnino-7 (N-méthyl-N- benzylamino) fluorane, 3-diéthylamino-7 méthylainino) fluorane, 3-diéthyltamino-7-diéthylaminofluorane, 3 3-diéthylamino-6-méthyl-7-phénylaminofluorane, 3-diéthylamino- 7 ( 2-carbomnéthoxy-phénylamino) fluorane, 3 (N-éthyl-N isoamnylamnino)-6-méthyl-7-phénylaminofluorane, 3 (N-cyclo- hexyl-N méthylamino) -6-méthyl-7-phénylaminofluorane, 3-pyr rolidino-6-méthyl-7-phénylaminofluorane-, 3-pipéridino-6- méthyl-7-phénylaminofluorane, 3-diéthylamino-6-miéthyl-7- xylidinofluorane, 3-diéthylamnino-7 (o-chlorophênylamino) - fluorane, 3-dibutylamino-7 (o-chlorophénylamino) fluorane, 3-pyrrolidino6-méthyl-7-p-butylphénylaminofluorane, etc Des exemples de matières acides organiques ou minérales, qui subissent une réaction chromogène avec de tels colorants basiques lorsqu'ils sont en contact avec ceux-ci, sont déjà connus, comme des matières acides miné- rales comprenant l'argile active, l'argile acide, l'attapul- gite, la bentonite, la silice colloidale et le silicate d'aluminium; et des matières acides organiques comprenant des composés phénoliques comme les 4-ter-butylphénol, 4-ter-octylphénol, 4-phénylphénol, 4-acétylphénol, anaphtol, e-naphtol, hydroquinone, 2,2 '-dihydroxydiphényl, 2,2 '- méthylènebis-( 4-méthyl-6-ter-butylphénol), 2,2 '-méthylènebis- ( 4-chlorophénol), 4,4 '-dihydroxy-diphénylméthane, 4,4 '- isopropylidènediphénol, 4,4 '-isopropylidènebis-( 2-ter-butyl- phénol), 4,4 '-sec-butylidènediphénol, 4,4 '-cyclohexylidène- diphénol, sulfure de 4,4 '-dihydroxydiphényl, 4,4 'thiobis- ( 6-ter-butyl-3-méthylphénol), 4,4 -dihydroxydiphényl sulfone, 4hydroxybenzoate de benzyle esterdiméthylique d'acide 4-hydroxyphtalique, éther monobenzylique d'hydroquinone, résines novolaques de phénol et polymères phénoliques; des acides aromatiques carboxyliques comme les acides benzolque, p-ter-butylbenzolque, trichlorobenzoique, 3-sec-butyl-4- hydroxybenzoique, 3-cyclohexyl-4-hydroxybenzoïque, 3,5- diméthyl-4-hydroxybenzoique, salicylique, 3-isopropulsalicy- lique, 3-ter-butylsalicylique, 3-benzylsalicylique, 3-(d- méthylbenzyl)-salicylique, 3-chloro-5-(a-méthylbenzyl)- salicylique, 3,5-di-ter-butylsalicylique, 3-phényl-5-(a,a- diméthylbenzyl)-salicylique, 3,5-di-(a-méthylbenzyl)-salicy- lique et téréphtalique; également des sels de ces composés phénoliques ou acides carboxyliques aromatiques avec des métaux polyvalents comme le zinc, le magnésium, l'aluminium, le calcium, le titane, le manganèse, l'étain et le nickel. Pour la préparation du matériau d'enregistre- ment multicolore conforme à la présente invention, les pro- portions de la matière chromogène et du matériau révélateur de couleur à incorporer dans la couche d'enregistrement sont 2 r 36014 convenablement déterminées en fonction des natures de ces matières et ne sont pas particulièrement limitées Par exemple, lorsque la combinaison d'un colorant basique peu coloré ou incolore et d',une matière acide organique ou minérale est mis"e en oeuvre, on utilise 1 à 50 parties en poids, de préférence 3 à 10 parties en poids, de matière acide par partie en poids du colorant. Ces matières sont formulées en une composition d'enduction généralement avec de l'eau comme milieu de dis- persion et dans un dispositif d'agitation ou de pulvérisa- tion, comme un moulin à galets, à attrition ou à sable, par dispersion des deux matières simultanément ou séparément. La substance absorbant l'infrarouge spécifique (sous forme de poudre) peut être dispersée avec les deux matières ou ajoutée à la dispersion résultante En général, on incorpore à la composition d'enduction un liant, comme des amidons, l'hydro- xyéthyl cellulose, la méthyl cellulose, la carboxyméthyl cellulose, la gélatine, la caséine, la gomme arabique, l'alcool -polyvinylique, un sel du copolymère de styrène-anhydride- maléique, ou de styrène-acide-acrylique, une émulsion du copolymère de styrène-butadiène ou similaires Le liant est utilisé en une quantité d'environ 2 à 40 % en poids, de préfé- rence d'environ 5 à 25 % en poids, par rapport à la teneur totale en solides de la composition. Divers agents auxiliaires peuvent être aussi mélangés à la composition d'enduction Des exemples d'agents auxiliaires utiles sont des dispersants, comme le dioctyl- sulfosuccinate de sodium, le dodécylbenzènesulfonate de sodium, le lauryl sulfate de sodium et des sels métalliques d'acide gras; des agents absorbant l'ultraviolet du type benzophénone, triazole ou similaire; des agents antimousse, des colorants fluorescents, des colorants colorants, etc Lorsqu'on désire améliorer la sensibilité de l'enregistrement, un agent de sensibilisation peut être mélan- gé à la composition Des exemples de tels agents utiles sont 25360-14. l'amide d'acide stéarique, le méthylènebisamide d'acide stéarique, l'amide d'acide oléique, palmitique, spermoléique et d'acide gras de coco et d'acide gras analogue, des cires comme l'acide stéarique, une cire du polyéthylène, de carnauba, de paraffine, du stéarate de calcium et une cire ester, etc La construction de la couche d'enregistrement conforme à la présente invention est décrite en détail en référence au cas dans lequel le matériau chromogène et le matériau révélateur de couleur sont conçus pour subir une réaction formant une couleur sous l'effet d'un chauffage. Cependant, l'invention n'est pas, bien sûr, limitée à ce cas. On prépare une couche d'enregistrement dichro- matique sensible à la chaleur, en formant une première couche d'enregistrement et une seconde couche d'enregistrement sur une feuille de base La première couche d'enregistrement contient une substance absorbant l'infrarouge (dénommée par la suite "substance A") qui absorbe un irayon laser de longueur d'onde Xi, mais n'absorbe pratiquement pas un rayon laser de longueur d'onde X 2, une matière chromogène et un matériau révélateur de couleur La seconde couche d'enregistrement contient une substance absorbant l'infrarouge (dénommée par la suite "substance B") qui absorbe un rayon laser de longueur d'onde A 2, mais n'absorbe pratiquement pas un rayon laser de longueur d'onde XV une matière chromogène et un matériau révélateur de couleur qui forment une couleur différente de la couleur obtenue dans la première couche d'enregistrement. Un matériau d'enregistrement trichromatique sensible à la chaleur comprend, en plus des couches d'enregistrement ci- dessus, une troisième couche d'enregistrement contenant une substance absorbant l'infrarouge, qui absorbe un rayon laser de longueur d'onde à 3 Y mais n'absorbe pratiquement pas les rayons laser de longueurs d'onde X 1 et à 2 X Dans ce cas, les substances A et B à incorporer dans les première et deuxième couches d'enregistrement doivent être telles qu'elles n'absor- bent pratiquement pas-le rayon laser de longueur d'onde i 3. D'autres matériaux d'enregistrement multicolore sensibles à la chaleur, peuvent être préparés par augmentation analogue du nombre des couches d'enregistrement. Lorsqu'on choisit les substances A et B, on prépare d'abord des enregistrements des spectres IR pour des substances absorbant l'infrarouge, telles que celles qui sont indiquées plus haut, dans la gamme de longueur d'onde de 0,8 à 20 p A partir de ces graphiques, on obtient une substance A ayant un coefficient d'absorption à la longueur d'onde X d'au moins environ 102/cm (mesuré à une concentra- tion de 1 % en poids dans du bromure de potassium, comme par la suite) et une substance B ayant un coefficient d'ab- sorption à la longueur d'onde X 2 d'au moins 10 /cm De préférence, X 1 diffère d'au moins 0,21 i environ de i 2 On peut utiliser non seulement une longueur d'onde correspondant à un pic d'absorption, mais aussi une longueur d'onde cor- respondant presque au pic ou correspondant à un épaulement, dans la mesure o le coefficient d'absorption est d'au moins 102/cm environ Les longueur d'onde; 1 et X 2 sont choisies en fonction de la longueur d'onde de la source de lumière laser employée Un laser au -dioxyde de carbone est particu lièrement utile, puisque divers rayons laser ayant différentes longueur d'onde d'environ 9 à llp sont disponibles De façon plus avantageuse, la substance A doit être choisie de telle sorte qu'elle absorbe sélectivement le rayon laser de longueur d'onde 51, mais il n'est pas critique que la subs- tance A n'absorbe en aucune façon le rayon laser de longueur d'onde X 2 devant être absorbé sélectivement par la substance B En d'autres termes, la substance A peut avoir un coeffi- cient d'absorption allant jusqu'à environ 0,5 x 102/cm pour le rayon laser de longueur d'onde i 2, parce que, en ayant un coefficient d'absorption allant jusqu'à environ 0,5 x IO /cm, la substance A est incapable de libérer suffisamment d'éner- gie thermique pour susciter la réaction formant une couleur entre la matière chromogène et le matériau révélateur de couleur Ainsi, les substances A et B peuvent être choisies facilement Trois sortes de substances absorbant l'infrarouge peuvent être sélectionnées de façon analogue, pour être utilisées dans des matériaux d'enregistrement trichromatiques sensibles à la chaleur. Le Tableau I indique des combinaisons préférées de substances absorbantl'infrarouge et les longueurs d'onde d'absorption utiles de celles-ci. Tableau 1 Substance absorbant IR Zn 25 io 4 Ba SO 4 Talc* Ba SO 4 Zn 25 i O 4 Bis(l-thio-2-phénolate) nickel tétrabutylammonium Ba 504 Ca Mg Si O 4 Longueur d'onde d'abscr- ption (i) ,6 9,2 9,6 -9,2 ,6 1,06 9,2 ,2 Tableau 1 (suite) Substance absorbant i'IR Ba SO 4 Ba 2 Mg Si 207 Ba SO 4 Ba Zn 25 i 27 2 27 Ba SO 4 Talc Sr 25 i O 4 Ca SO 04 2 H 20 Talc* Zn 25 i O 4 Longueur d'onde d'absor- ption (u) 9,2 ,3 ou 106 9,2 ,2 ou 10,6 _ _ 9,2 9,6 ,3 ou 10,7 9,2 9,6 ,6 , 6 9,6 9,2 Zn 25 i O 4 Talc * Ba SO 4 * talc finement divisé (dénomination commerciale "MISTRON VAPOR", produit de la Nihon Mistron Co, Ltd, Japon). Les matériaux d'enregistrement multicolore sen- sibles à la chaleur conformes à la présente invention, ne sont pas particulièrement limités en ce qui concerne la température de formation de couleur de chaque couche d'enre- gistrement, mais dans le cas o la température de formation de la couleur diffère trop fortement d'une couche à l'autre, il faut utiliser une intensité lumineuse élevée qui n'est pas souhaitable, tandis que cela risque de donner des images en couleur ayant un contraste de couleur obscure En conséquence, il est désirable que la différence entre le maximum et le minimum de la température de formation de la couleur aille jusqu'à 50 WC et plus avantageusement à 100 C Lorsque la tem- pérature de formation de couleur diffère de couche en couche, il est préférable de former les couches d'enregistrement en un ordre tel, que la température de formation de la couleur augmente successivement de la couche inférieure vers le haut, puisque l'image en couleur alors obtenue est moins susceptible d'impliquer un mélange de couleur De plus, comme un rayon de plus courte longueur d'onde risque davantage d'être dispersé, il est souhaitable de disposer les couches d'enregistrement de telle sorte que la couche pour laquelle un rayon laser de plus courte longueur d'onde est utilisé pour l'enregistrement, soit disposée au niveau plus élevé. Avec les matériaux d'enregistrement multicolore conformes à la présente invention, il est préférable d'inter- poser une couche d'isolation thermique entre deux couches d'enregistrement adjacentes, puisque l'utilisation d'une telle couche d'isolation thermique donne des images d'enregistrement qui présentent un contraste de couleur plus distinct et supprime le problème du mélange de couleur dans la plus grande mesure Le matériau formant la couche d'isolation thermique n'est pas limité particulièrement, à la condition qu'il ait une faible conductivité thermique et présente un faible coef- ficient d'absorption pour le rayon laser utilisé Des exemples de matières utiles à ce propos, sont l'amidon oxydé, la gomme arabique, la gélatine, la carboxyméthylcellulose, la méthyl- cellulose, l'alcool polyvinylique, une émulsion de polyéthylè- ne, un latex de copolymère de styrène-butadiène etc qui peuvent être utilisées seules ou en mélange La couche d'isolation thermique est formée en une épaisseur générale- ment d'environ l à 10 p, de préférence d'environ i à 5 p Afin d'empêcher que le ou les couches inférieures produisent une réduction de la-densité de l'enregistrement, une couche empêchant une réflexion diffuse peut être formée sur la couche la plus élevée Cette couche peut être préparée par exemple, à partir d'amidon oxydé, gomme arabique, gélatine, carboxyméthylcellulose, méthylcellulose, d'alcool polyviny lique, émulsion de polyéthylène, latex de copolymère de styrène-butadiène ou similaire, généralement en une épaisseur d'environ i à 5 p. La méthode de formation des couches d'enregis- trement du matériau d'enregistrement multicolore conforme à la présente invention, n'est pas particulièrement limitée, mais elle peut être l'une quelconque des méthodes classiques. Par exemple, la composition d'enduction pour la couche d'enregistrement est appliquée sur la feuille de base par enduction à la lame d'air ou au racloirs puis séchée La quantité de composition d'enduction pour chaque couche d'en- registrement, qui n'est pas particulièrement limitée, est généralement d'environ 2 à,12 g/m 2, de préférence d'environ 3 à 10 g/m par rapport au poids sec, si bien que la quantité combinée des compositions d'enduction pour toutes les couches 2- d'enregistrement sera d'environ 6 à 28 g/m par rapport au poids sec La matière de la feuille de base n'est pas parti- culièrement limitée non plus On peut utiliser, par exemple, du papier habituel, des feuilles de fibres synthétiques, des films de résine de synthèse, etc et de préférence le papier en général. Bien que le matériau d'enregistrement multicolore conforme à la présente invention, comprenne généralement des couches d'enregistrement superposées contenant chacune un système chromogène et une substance spécifique absorbant l'infrarouge pour provoquer la formation de couleur dans le système, le matériau n'est pas limité à cette structure Par exemple, les systèmes chromogènes et les substances absorbant l'infrarouge peuvent être appliquées par impression sur une feuille de base, sous forme d'une couche d'enregistrement unique ou d'un grand nombre de couches d'enregistrement ayant un motif spécifique Le matériau donne un enregistrement multicolore net, lorsqu'il est balayé par des rayons laser de différentes longueurs d'onde selon une relation correspondante au motif. Ainsi, la présente invention fournit des maté- riaux d'enregistrement multicolore dans lesquels les couches d'enregistrement sont dépourvues de toute formation indésirée de couleur et qui donnent des images en couleur, avec un contraste de couleur distinct et une sensibilité élevée sans qu'il y ait de problème de mélange de couleur avec les couches d'enregistrement. Des sources lumineuses d'enregistrement utiles pour fournir des rayons laser de longueurs d'onde convenables, sont constituée par un laser à Co 2 gazeux (longueur d'onde variable),un laser à CO, un laser YAG (yttrium-aluminium- * grenat), un laser à semiconducteur (qui peut être du type modulable, c'est-à-dire à longueur d'onde variable) et des lasers infrarouge analogues. Outre les dispositions qui précèdent, l'invention comprend encore d'autres dispositions, qui ressortiront de la description qui va suivre. L'invention sera mieux comprise à l'aide du complément de description qui va suivre, qui se réfère à des exemples de mise en oeuvre du procédé objet de la présente invention. Il doit être bien entendu, toutefois, que ces exemples de mise en oeuvre, sont donnés uniquement à titre d'illustration de l'objet de l'invention, dont ils ne cons- tituent en aucune manière une limitation; les pourcentages indiqués sont en poids. Exemple 1 On mélange 10 g de 3,3-bis(p-diméthylamino- phényl)-6diméthylaminophtalide, 50 g de silicate de zinc en poudre (dimension particulaire: 1 p), 30 g d'une solution aqueuse à 10 % d'alcool polyvinylique et de l'eau, pour obtenir une dispersion (A) ayant une concentration en solides-de 25 %. On mélange 40 g de 4,4 '-isopropylidènediphénol, 20 g d'une solution aqueuse à 10 % d'alcool polyvinylique et de l'eau pour préparer une dispersion (B), ayant une concentration en solidede 25 % On mélange 10 g de 3-(N-éthyle-p-toluidino)- 7-méthylfluorane, 50 g de sulfate de baryum en poudre (dimen- sion particulaire: 1 i), 30 g d'une solution aqueuse à 10 % d'alcool polyvinylique et de l'eau pour préparer une disper- sion (C) ayant une concentration en solides de 25 % Ces dispersions (A) à (C) sont traitées séparément dans un moulin à boulets en porcelaine, pendant 24 heures. On prepare une composition d'enduction d'enregis- trement sensible à la chaleur pour former une couleur bleue à partir de 100 g de la dispersion (A), 50 g de la dispersion (B) et 10 g de latex de copolymère de styrêne-butadlène- acrylate (concentration de 50 % en solides) Une composition d'enduction d'enregistrement sensible à la chaleur pour former une couleur rouge, est préparée à partir de 100 g de la dispersion (C), 50 g de la dispersion (B) et 10 g du latex décrit ci-dessus. La composition d'enduction pour le bleu, puis la composition d'enduction pour le rouge sont appliquées sur un papier non enduit pesant 49 g/m 2, chacune à raison de 6 g/m 2 en poids sec, puis séchées, pour obtenir un papier d'enregis- trement dichromatique sensible à la chaleur. Le papier d'enregistrement est balayé à une vitesse de 2 m/seconde pour l'enregistrement de 10 lignes/mm, z 236014 par un laser à CO 2 gazeux à longueur d'onde variable qui est réglé à la longueur d'onde de 10,6 p avec une puissance de 0,8 W, pour projeter sur le papier un rayon ayant un diamètre de 150 p, si bien qu'une image bleue est obtenue avec une densité de couleur de 0,41, mesurée à l'aide du densitomètre Macbeth, utilisant un filtre rouge Ensuite, le papier d'en- registrement est utilisé pour un enregistrement dans les mêmes conditions que ci-dessus avec le laser réglé à une longueur d'onde de 9,2 p, si bien qu'une image rouge est obtenue avec une densité de couleur de 0,58, mesurée avec un densi- tomètre Macbeth utilisant un filtre bleu Les deux images de couleur présentent un net contraste de couleur sans mélange des deux couleurs Ainsi, on n'observe pas de bleu dans l'image rouge et pas de rouge dans l'image bleue. Le silicate de zinc utilisé présente un coeffi- cient d'absorption de 2,Oxl O 2/cm à la longueur d'onde de ,6 p mesuré à une concentration de 1 % en poids dans du bromure de potassium et le sulfate de baryum a un coefficient d'absorption de 2,4 xl O /cm à la longueur d'onde de 9,2 p, tel que mesuré de la même façon Le sulfate de baryum n'absorbe pratiquement pas le rayon de longueur d'onde de 10,6 p et de même, le silicate de zinc n'absorbe pratiquement pas le rayon de longueur d'onde de 9,2 p - Exemple 2 La même composition d'enduction pour former une couleur bleue que celle qui est préparée dans l'Exemple 1, est appliquée sur un papier non-enduit pesant 49 g/m, à raison de 6 g/m en poids sec, puis séchée La feuille d'enre- gistrement est ensuite enduite d'une solution aqueuse à 10 % d'alcool polyvinylique, à raison de 2 g/m en poids sec (l'enduit a une épaisseur d'environ 2 p) et cet enduit est séché pour former la couche d'isolation thermique. La couche est à nouveau revêtue de la même compo- sition pour former une couleur rouge que celle qui est prépa- rée dans l'Exemple 1, à raison de 6 g/m 2 en poids sec et 2 j 36 014 l'enduit est séché pour obtenir un papier d'enregistrement dichromatique sensible à la chaleur. Le papier est utilisé pour l'enregistrement en deux couleurs-dans les conditions indiquées dans l'Exemple 1, si ce n'est que le laser est règlé sur une puissance de 1,1 W. Le papier fournit une image bleue ayant une densité de couleur de 0,62, mesurée avec le densitomètre Macbeth utilisant un filtre rouge et une image rouge ayant une densité de couleur de 0,80, mesurée avec le densitomètre Macbeth utilisant un filtre bleu Malgré la plus grande éner- gie utilisée pour l'enregistrement, les images de couleur présentent un contraste de couleur distinct, dépourvue de mélange de couleur. Exemple 3 Un papier d'enregistrement dichromatique sensible à la chaleur préparé selon la procédure de l'Exemple 1, -est enduit, sur sa couche d'enregistrement superficielle, d'une solution aqueuse à 10 % d'alcool polyvinylique, à raison de 1,5 g/m 2 en poids sec (revêtement d'environ 1, 5 p d'épaisseur) et l'enduit est séché pour former une couche empêchant une réflexion diffuse. Le papier obtenu est traité selon la méthode décrite dans l'Exemple 1, pour que la couche inférieure produise une image bleue L'image présente une densité de couleur améliorée de 0,55. Exemple 4 Un papier d'enregistrement dichromatique sensi- ble à la chaleur est préparé selon la procédure de l'Exemple 1, si ce n'est que le silicate de zinc en poudre de la dispersion (A) est remplacé par du talc finement divisé (dénomination commerciale > "MISTRON VAPOR", produit de la Nihon Mistron Co, Ltd, Japon), sous une forme encore pulvé- risée dans un moulin à sable jusqu'à une dimension des particules de 3 p. Le papier d'enregistrement est utilisé pour l'enregistrement, mettant en jeu l'absorption du talc fine- ment divisé à une longueur d'onde de 9,6 p et l'absorption du sulfate de baryum à une longueur d'onde de 9,2 p, si bien qu'on obtient une image bleue et une image rouge qui présen- tent un net contraste de couleur et de fortes densités de couleur. Le talc finement divisé a un coefficient d'ab- sorption de 2,5 x 10 /cm à la longueur d'onde de 9,6 p, mesuré à une concentration de 1 % en poids dans du bromure de potassium Le talc n'absorbe pratiquement pas le rayon de 9,2 p, tandis que le sulfate de baryum n'absorbe pratiquement pas le rayon de 9,6 p. Exemple 5 Un papier d'enregistrement dichromatique sensible à la chaleur est préparé selon la procédure de l'Exemple 1, si ce n'est que l'on utilise le 3-diéthylamino-7-dibenzylamino- fluorane à la place du 3,3-bis(p-diméthylaminophényl)-6- dlméthylaminophtalide pour la dispersion (A) et du bis( 1-thio- 2-phénolate)nickel-tétrabutylammonium (ayant une dimension particulaire d'environ 2 p) à la place du sulfate de baryum pour la dispersion (C). Le papier obtenu est balayé à la vitesse de 2 m/seconde pour enregistrer 10 lignes/mm, avec un laser YAG règlé à une puissance de 0,8 W pour projeter sur le papier un rayon de 150 p de diamètre, en utilisant l'absorption à une longeur d'onde de 1,06 p du bis( 1-thio-2-phénolate)nickel- tétrabutylammonium, si bien qu'une image rouge distincte est obtenue. Ensuite, le papier est balayé à une vitesse de 2 m/seconde pour enregistrer 10 lignes/mm, avec un laser à C 02 à longueur d'onde variable, règlé à une puissance de 0,8 W pour projeter sur le papier un rayon de 150 p de diamètre, en utilisant l'absorption du silicate de zinc à une longueur d'onde de 10,6 p, si bien qu'une image verte nette est obtenue. Les images en couleur présentent un contraste de couleur net, dépourvu de quelconque mélange de couleur. Exemple 6 On mélange 10 g de 3,3-bis(p-diméthylamino- phényl)-6-diméthylaminophtalide, 50 g de silicate de zinc en poudre (dimension particulaire de lp), 30 g d'une solution aqueuse à 10 % d'alcool polyvinylique et de l'eau, pour obtenir une dispersion (A) ayant une concentration en solides de % On mélange 40 g de 4,4 'isopropylidènediphénol, 20 g d'une solution aqueuse à 10 % d'alcool polyvinylique et de l'eau, pour obtenir une dispersion (B) ayant la concentration en solides de 25 % On mélange 10 g de 3-diéthylamino-5- méthyl-7-dibenzylaminofluorane, 50 g (calculée sous forme de solides) de talc finement divisé (Dénomination commerciale; "MISTRON VAPOR"), pulvérisé à nouveau dans un moulin à sable jusqu'à une dimension particulaire de 3 p, 30 g d'une solution aqueuse à 10 % d'alcool polyvinylique et de l'eau, pour préparer une dispersion (C) ayant une concentration en solides de 25 % On mélange 10 g de 3-(N-éthyl-p-toluidino)-7-méthyl- fluorane, 50 g de sulfate de baryum en poudre ( 1 p de dimen- sion particulaire), 30 g d'une solution aqueuse à 10 % daalcool polyvinylique et de l'eau, pour préparer une disper- sion (D) ayant une concentration en solides de 25 % Ces dispersions (A) à (D) sont traitées séparément chacune dans un broyeur à boulets en porcelaine pendant 24 heures. Une composition d'enduction d'enregistrement sensible à la chaleur pour former une couleur bleue, est préparée à partir de 100 g de la dispersion (A), 50 g de la dispersion (B) et 10 g de latex de copolymère de styrène- butadiène-acrylate (concentration de 50 % en solides) Une composition d'enduction d'enregistrement sensible à la chaleur pour former une couleur verte, est préparée à partir de 100 g de la dispersion (C) 50 g dedla dispersion (B) et g du même latex de copolymère de styrènebutadiène-acrylate (concentration de 50 % en solides) qui est utilisé ci-dessus. -236014 Une composition d'enduction d'enregistrement sensible à la chaleur pour former une couleur rouge, est préparée à partir de 100 g de la dispersion (D), 50 g de la dispersion (B) et 10 g du même latex de copolymère de styrène-butadiène- acrylate (concentration de 50 % en solides) que ci-dessus. Du papier nonenduit pesant 49 g/m est revêtu de 6 g/m en poids sec de la composition d'enduction pour former une couleur bleue, puis il est séché La couche d'en- registrement est ensuite revêtue d'une solution aqueuse à 10 % d'alcool polyvinylique, à raison de 2 g/m en poids sec (enduit d'environ 2 p d'épaisseur) et l'enduit est séché pour former une couche d'isolation thermique. La couche d'isolation thermique est de plus revê- tue de 4 g/m en poids sec, d'une composition d'enduction pour former une couleur verte, puis elle est séchée Ensuite, la couche d'enregistrement est revêtue de 2 g/m en poids sec (enduit d'environ 2 p d'épaisseur) d'une solution aqueuse à 10 % d'alcool polyvinylique et séchée pour former une couche d'isolation thermique Cette couche d'isolation est alors enduite de 4 g/m en poids sec de la composition d'enduction pour former une couleur rouge et séchée La couche d'enregis- trement est à nouveau revêtue de 1,5 g/m 2 en poids sec (enduit d'environ 1,5 p d'épaisseur) d'une solution aqueuse à 10 % d'alcool polyvinylique et séchée pour former une couche empê- chant une réflexion'diffuse, si bien qu'un papier d'enregis- trement trichromatique sensible à la chaleur est ainsi obtenu. Le papier d'enregistrement résultant est utilisé pour l'enregistrement par un laser à CO 2 à longueur d'onde variable-, dans les conditions qui sont décrites dans l'Exemple l, en ce qui concerne la vitesse de balayage, la densité de lignes et le diamètre du rayon Le papier fournit une image blanche ayant une densité de couleur de 0,65 (déterminée avec un densitomètre Macbeth et un filtre rouge)-à une longueur d'onde de 10,6 p et avec une puissance de 1,2 W, une image verte ayant une densité de couleur de 0,66 (avec un densitoé mètre Macbeth et un filtre jaune)) à une longueur d'onde de 9,6 p et une puissance de 1,1 W et une image rouge ayant une densité de couleur de 0,63 (avec un densitomètre Macbeth et un filtre bleu) à une longueur d'onde de 9,2 p et une puis- sance de 0,9 W Chacune des images de couleur est dépourvue de tout mélange avec les autres (Par exemple, l'image bleue n'a pas de couleur verte ou de couleur rouge) Les images présentent un contraste net de couleur. Les substances absorbant l'infrarouge utilisées ci-dessus ont un coefficient d'absorption de 2,0 x 10 /cm à une longueur d'onde de 10,6 p pour le silicate de zinc, 2,5 x 102/cm à une longueur d'onde de 9,6 p pour le talc finement divisée et 2,4 x 102/cm à une longueur d'onde de 9, 2 p pour le sulfate de baryum, mesurés à une concentration de l % en poids dans du bromure de potassium Chacune des substances n'absorbe pratiquement pas les rayons absorbés par les deux autres substances. Ainsi que cela ressort de-ce qui précède, l'in- vention ne se limite nullement à ceux de ses modes de mise en oeuvre, de réalisation et d'application qui viennent d'être décrits de façon plus explicite; elle en embrasse au contraire toutes les variantes qui peuvent venir à l'esprit du technicien en la matière, sans s'écarter du cadre, ni de la portée de la présente invention. REVENDICATIONS 1 Matériau d'enregistrement multicolore compre- nant un grand nombre de systèmes chromogènes renfermant chacun un matériau chromogène et un matériau révélateur de la couleur et conçu pour produire individuellement des couleurs différentes, ce matériau d'enregistrement multicolore étant caractérisé en ce que chacun des systèmes contient une subs- tance qui absorbe un rayon infrarouge de longueur d'onde spécifiée, provoquant la formation de couleur par le système,. mais qui n'absorbe pratiquement pas un rayon infrarouge de longueur d'onde différente qui induit la production de couleur chez un autre système. 2 Matériau d'enregistrement multicolore selon la revendication 1, caractérisé en ce que les systèmes chromo- gènes sont sous forme de couches d'enregistrement superposées contenant chacune la substance qui absorbe le rayon infrarouge à utiliser pour que le système produise sa couleur. 3 Matériau d'enregistrement multicolore selon la revendication 1, caractérisé en ce que la substance absor- bant l'infrarouge présente une absorption relativement forte dans une gamme de longueur d'onde d'environ 0,8 à 20 p. 4 Matériau d'enregistrement multicolore selon la revendication 3, caractérisé en ce que la substance absor- bant l'infrarouge présente une absorption relativement forte dans une gamme de longueur d'onde d'environ 9 à 1 i 1 p. Matériau d'enregistrement multicolore selon la revendication 1, caractérisé en ce que la substance absor- bant l'infrarouge est un composé minéral choisi dans le groupe formé par un oxyde métallique, un hydroxyde métallique, un silicate minéral, un composé silicate, phosphate, nitrure, sulfate, carbonate et nitrate. 6 Matériau d'enregistrement multicolore selon la revendication 1, caractérisé en ce que la substance absor- bant l'infrarouge est un composé organique choisi dans le groupe formé par le phosphate de triphényle, le phosphate de 2-éthylhexyldiphényle, l'acétate de furfuryle, le bis( 1- thio-2-phénolate)nickel-tétrabutylammonium, le bis( 1-thio- 2-naphtolate)nickel-tétrabutylammonium, l'iodure de 1,1 '- diéthyl-4,4 '-quinocarbocyanine et l'iodure de 1,1 '-diéthyl- 6,6 '-dichloro-4,4 '-quinotricarbocyanine. 7 Matériau d'enregistrement multicolore selon la revendication 1, caractérisé en ce que la substance absor- bant l'infrarouge présente un coefficient d'absorption d'au moins 102/cm pour la longueur d'onde du rayon laser utilisé, tel qu'il est mesuré à une concentration de 1 % en poids dans du bromure de potassium. 8 Matériau d'enregistrement multicolore selon la revendication 1, caractérisé en ce que la substance absorbant l'infrarouge se trouve sous forme de particules, dont la dimension va jusqu'à environ 10 i. 9 Matériau d'enregistrement multicolore selon la revendication 1, caractérisé en ce que la substance absorbant l'infrarouge, est utilisée en une quantité d'environ 3 à 90 % en poids, par rapport à la teneur totale en solides de la couche d'enregistrement. Matériau d'enregistrement multicolore selon la revendication 1, caractérisé en ce que le rayon infrarouge devant être absorbé par la substance contenue dans chaque système, diffère d'au moins 0,2 p en longueur d'onde du rayon infrarouge devant être absorbé par la substance contenue dans un autre système. 11.o Matériau d'enregistrement multicolore, selon la revendication 2, caractérisé en ce qu'une couche d'isola- tion thermique est interposée entre l'une des couches d'enre- gistrement et une autre couche d'enregistrement adjacente à celle-là o 12 o Matériau d'enregistrement multicolore selon la revendication 2, caractérisé en ce qu'une couche empêchant la réflexion diffuse est formée sur la couche d'enregistre- ment la plus en haut.